(57)【特許請求の範囲】
【請求項１】
接着剤配合物に対して１０〜４０重量％の固形分含量を有する水性分散液の形態で、固形分の１００重量％が、
（ａ）１〜２０重量％のビスフェノールＡエポキシノボラック；
（ｂ）４〜２０重量％の完全か又は部分的にブロックされているイソシアネート；
（ｃ）６０〜９２重量％のレゾルシノールホルムアルデヒドラテックス（ＲＦＬ）；
を含む、強化ポリマー製品を製造するための強化挿入物を処理するための接着剤配合物であって、該強化挿入物が繊維、ヤーン、コード、織布および編成布よりなる群から選択される、上記の接着剤配合物。
【請求項２】
固形分含量が、１０〜３０重量％である、請求項１に記載の接着剤配合物。
【請求項３】
固形分含量が、１５〜３０重量％である、請求項１に記載の接着剤配合物。
【請求項４】
固形分含量が、１８〜２７重量％である、請求項１に記載の接着剤配合物。
【請求項５】
ビスフェノールＡエポキシノボラック（ａ）の固形分の割合が４〜１９重量％である、請求項１〜４のいずれかに記載の接着剤配合物。
【請求項６】
ビスフェノールＡエポキシノボラック（ａ）の固形分の割合が１２．５〜１８重量％である、請求項５に記載の接着剤配合物。
【請求項７】
配合物が、触媒として、０．０００１〜０．１モル／ｋｇの、金属亜鉛、ストロンチウム、カドミウム、ナトリウム、セシウム、カリウム、銀、バリウム、チタン、クロム、スズ、アンチモン、マンガン、鉄、コバルト、ニッケル、セリウム、ウラン、銅、カルシウム、亜鉛、鉛、及びジルコニウムから選択される金属化合物を含む、請求項１〜６のいずれかに記載の接着剤配合物。
【請求項８】
イソシアネートがラクタムでブロックされている、請求項１〜７のいずれかに記載の接着剤配合物。
【請求項９】
イソシアネートが、４，４−ジイソシアネートジフェニルメタン（ＭＤＩ）、及び／又はトルエンジイソシアネート（ＴＤＩ）、及び／又はナフチルジイソシアネート（ＮＤＩ）から選択される、請求項１〜８のいずれかに記載の接着剤配合物。
【請求項１０】
更に接着剤及び／又は分散剤を含む、請求項１〜９のいずれかに記載の接着剤配合物。
【請求項１１】
ブロックされているか又は部分的にブロックされているイソシアネート（ｂ）の固形分の割合が４〜１９重量％である、請求項１〜１０のいずれかに記載の接着剤配合物。
【請求項１２】
ＲＦＬ（ｃ）の固形分の割合が６２〜９２重量％である、請求項１〜１１のいずれかに記載の接着剤配合物。
【請求項１３】
接着剤配合物のポットライフが、少なくとも６時間である、請求項１〜１２のいずれかに記載の接着剤配合物。
【請求項１４】
接着剤配合物のポットライフが、少なくとも２４時間である、請求項１〜１２のいずれかに記載の接着剤配合物。
【請求項１５】
接着剤配合物のポットライフが、少なくとも４８時間である、請求項１〜１２のいずれかに記載の接着剤配合物。
【請求項１６】
接着剤配合物のポットライフが、少なくとも７０時間である、請求項１〜１２のいずれかに記載の接着剤配合物。
【請求項１７】
接着剤配合物のポットライフが、少なくとも１００時間である、請求項１〜１２のいずれかに記載の接着剤配合物。
【請求項１８】
請求項１〜１７のいずれかに記載の接着剤配合物を用いて行う、強化ポリマー製品を製造するための強化挿入物を処理する方法。
【請求項１９】
強化挿入物がタイヤコード、コンベヤーコード、及び／又はＶベルトコードである、請求項１８に記載の方法。
【請求項２０】
個々の成分を混合することによって、処理の直前に接着剤配合物を製造する、請求項１８または１９に記載の方法。
【請求項２１】
成分（ａ）及び（ｂ）を有する混合物として既に存在している配合物中に成分（ｃ）（ＲＦＬ）を混合することによって、適用の直前に接着剤配合物を製造する、請求項１８または１９に記載の方法。
【請求項２２】
ポリエステル製の非活性化強化挿入物を処理する、請求項１８〜２１のいずれかに記載の方法。
【請求項２３】
成分（ａ）のビスフェノールＡエポキシノボラックと成分（ｂ）のイソシアネートとの重量比は、６０：４０〜４０：６０の範囲である、請求項１に記載の接着剤配合物。
【発明の詳細な説明】
【技術分野】
【０００１】
本発明は、ビスフェノールＡエポキシノボラックを含む、強化ポリマー製品を製造するために与えられる強化挿入物の処理のための新規な接着剤配合物に関する。
強化挿入物は、例えば繊維、ヤーン、コード、織布、又は編成布の形態で用いられる。
【背景技術】
【０００２】
繊維強化ラバー製品又は繊維強化熱可塑性ラバーで形成される製品の製造においては、編織布強化挿入物とラバーとの間の接着を向上させるために接着剤を用いると好ましいことが分かっている。かかる接着剤の使用は、特に強化繊維を有するタイヤコード及び他の高負荷複合体材料の分野において重要である。特にこの用途分野のためには、合成繊維をラバー製品に結合させるためにレゾルシノールホルムアルデヒドラテックス系（ＲＦＬ）を用いることが最新技術から公知である。
【０００３】
１工程プロセス又は２工程プロセスのいずれかを用いることができる。実際には、特に非活性化ポリエステル繊維の場合においては実質的に２工程プロセスのみが満足できる結果を導くことが示されている。２工程プロセスの場合においては、繊維の活性化は、まずこれらをエポキシド及び／又はイソシアネートで被覆するような第１工程において行われる。一般に、これは、イソシアネート及び／又はエポキシドが特定の固形分含量を有する水性分散液中に含まれている水性分散液を用いて行う。この第１工程の後、次に第２工程において、レゾルシノールホルムアルデヒドラテックス系による被覆が行われる。第１工程において、エポキシド及び／又はイソシアネートによる被覆によって繊維の表面上に活性官能基を形成するようにして繊維の完全な活性化を行い、これにより次に第２の工程によってラテックスによる処理を行うことができるようにすることが、この２工程プロセスを用いることで確保される。同様に、ＲＦＬによる処理は水性分散液を用いて行う。
【０００４】
しかしながら、２工程プロセスは処理技術の観点からは複雑であり、また、２つの別々の分散液の製造及びそれらの取り扱いが困難である。
したがって、１工程プロセスの形態で処理を行う試みが多く存在する。１工程系は、例えばＵＳ−２００２／０１２２９３８及びＵＳ−３，４１９，４５０に記載されている。
【０００５】
１工程系、則ちＲＦＬ並びにエポキシド及びイソシアネートを含む水性分散液の適用は、実際には未だ行うことができていない。例えば米国特許２００２／０１２２９３８においても記載されているこのタイプの１工程系の場合における欠点としては、分散液が例えば沈降又は凝集のために数時間後に不均一になり、これにより組成の変化ももたらすことを言及しなければならない。したがって、接着係数の低下、まだらな強化挿入物、真空吸引リップの閉塞、又はコンベヤーローラー上への強化挿入物の被覆の形成がもたらされ、このため、これらの１工程系は不適切なポットライフしか有しない。ポットライフという用語は、接着剤配合物が均一状態を維持し、良好な接着が達成され、したがって困難性なしに且つ向上した生産性で用いることができる期間を意味する。
【０００６】
バッチサイズの被覆ユニットによれば、少なくとも６〜１２時間のポットライフがユーザーによって求められている。
【先行技術文献】
【特許文献】
【０００７】
【特許文献１】ＵＳ−２００２／０１２２９３８
【特許文献２】ＵＳ−３，４１９，４５０
【発明の概要】
【発明が解決しようとする課題】
【０００８】
したがって本発明の目的は、ここから始まり、１工程系の形態で適用することができ、少なくとも６時間のポットライフを有することを意図する接着剤配合物を提案することである。更に、接着剤配合物は、活性化であっても又は非活性化であってもよい強化挿入物、好ましくはポリエステル強化挿入物、特にＰＥＴ強化挿入物に対する良好な湿潤性及び良好な接着性を有することを意図する。本発明の更なる目的は、強化ポリマー製品を製造するための強化挿入物、特にタイヤコード、コンベヤーコード、又はＶベルトコードを処理する方法を示すことである。強化ポリマー製品は、強化挿入物と、マトリクス、例えばラバー又は熱可塑性ラバー又は熱可塑性エラストマーとの間の良好な接着性を有する。
【課題を解決するための手段】
【０００９】
この目的は、接着剤配合物に関しては請求項１の特徴によって、方法に関しては請求項１１の特徴によって達成される。
本発明によれば、イソシアネート及びレゾルシノールホルムアルデヒドラテックス（ＲＦＬ）に加えて、エポキシドとして選択されたエポキシド、則ち固体の形態のビスフェノールＡエポキシノボラックが配合物中に含まれている、強化ポリマー製品を製造するための強化挿入物の処理のための１工程系のための接着剤分散液が提案される。
【発明を実施するための形態】
【００１０】
本出願人は、このように具体的に選択される配合物を用いると、ポットライフを少なくとも６時間、好ましくは少なくとも２４時間、特に好ましくは少なくとも４８時間、非常に特に好ましくは少なくとも７０時間、特に少なくとも１００時間に伸ばすことができることを示すことができた。驚くべきことに、良好な接着性の値はこのように伸びたポットライフと共にであっても達成されることが証明された。
【００１１】
本発明による接着剤配合物の更なる有利性は、それらに沈降及び凝集が起こらないこと、均一な被覆厚さ、まだら状模様のない強化挿入物、及び強化挿入物のコンベヤーローラー上への被覆の形成がないことである。本発明による接着剤配合物を用いると、更に「遅延コード浸透（ＲＣＰ）」、則ち強化挿入物中への接着剤配合物の遅延した浸透（これにより、接着剤配合物の損失の減少及びより柔軟な強化挿入物がもたらされる）が達成される。
【００１２】
本発明による接着剤配合物は、強化挿入物に対して２〜８重量％の被覆量を適用するのに好適である。実際、単一の被覆工程でこの量を適用することが可能である。２重量％よりも低い量では、被覆が薄いので割れ目を有しない被覆がもはや確保されない。これに対して、８重量％よりも高い量では、被覆の大きな厚さのためにその均一性に変動が生じる。
【００１３】
好ましくは、活性化であっても非活性化であってもよいコード、特に好ましくはポリエステルコード、非常に特に好ましくはＰＥＴコードを被覆する。
したがって本発明の必須要素は、指示された重量量のビスフェノールＡエポキシノボラックの形態の特定のエポキシドを選択することである。ノボラックは、酸の触媒作用によってホルムアルデヒド及びフェノールから、則ち現在においてはホルムアルデヒド及びビスフェノールＡから製造される重縮合生成物である。エポキシ基の導入はエピクロロヒドリンとの反応によって行う。
【００１４】
１９０〜２４０ｇ／ｅｑ、特に好ましくは１９５〜２３０ｇ／ｅｑのエポキシド当量、３〜１０、特に好ましくは８のエポキシド官能価、及び７０〜９０℃、特に好ましくは８０℃の軟化点を有するビスフェノールＡエポキシノボラックが好ましく用いられる。
【００１５】
エポキシド当量はＤＩＮ−ＥＮ−ＩＳＯ−３００１にしたがって測定する。軟化点の測定は、Koflerベンチ上で、或いはＤＩＮ５３４６２にしたがってビカット軟化温度を求めることによって行う。
【００１６】
ビスフェノールＡエポキシノボラックの選択に加えて、これを１００重量％の固形分に対して１〜２０重量％の量で用いることが本発明に関して必須である。驚くべきことに、本出願人は、ビスフェノールＡエポキシノボラックを１００重量％の固形分に対して４〜１９重量％の量、特に好ましくは１２．５〜１８重量％の量で用いると、非常に良好な結果、則ち少なくとも６時間のポットライフも達成されることを示すことができた。分散液中に固形分として同様に存在するイソシアネートは、１００重量％の固形分に対して０〜２０重量％、好ましくは４〜１９重量％、特に好ましくは１２．５〜１８重量％の量で用いる。レゾルシノールホルムアルデヒドラテックスは、１００重量％の固形分に対して６０〜９２重量％、好ましくは６２〜９２重量％、特に好ましくは６４〜７５重量％の量の固形分に寄与するように用いる。
【００１７】
本発明による接着剤配合物の好ましい態様においては、成分（ａ）のビスフェノールＡエポキシノボラックと成分（ｂ）のイソシアネートとの重量比は、６０：４０〜４０：６０の範囲である。この重量比は特に好ましくは５０：５０である。
【００１８】
本発明による接着剤配合物は、１０〜４０重量％、好ましくは１０〜３０重量％、特に好ましくは１５〜３０重量％、非常に特に好ましくは１８〜２７重量％の固形分含量を有する。分散液中に存在する粒子の平均粒径は＜５μｍである。
【００１９】
更に、接着剤配合物においては、イソシアネートとして４，４−ジイソシアネートジフェニルメタン（ＭＤＩ）、及び／又はトルエンジイソシアネート（ＴＤＩ）、及び／又はナフチルイソシアネート（ＮＤＩ）を用いることが有利であることが分かった。しかしながら、本発明は、勿論、このタイプの接着剤配合物のために用いることのできる全ての他の公知のイソシアネートを包含する。この点に関しては、例えばＵＳ２００２／０１２２９３８−Ａ１及びそこに記載されているジイソシアネートを参照されたい。
【００２０】
イソシアネートの場合においては、特にラクタムでブロックされているイソシアネートが本発明においてこのましいブロック剤であることが分かった。これらの例は、ε−カプロラクタム、ｄ−バレロラクタムである。しかしながら、本発明は、勿論、他の公知のブロック剤も包含する。これらは、オキシム、例えばメチルエチルケトオキシム（ブタノンオキシム）、メチルアミルケトオキシム、及びシクロヘキサノンオキシム、モノフェノール、例えばフェノール、レゾルシノール、クレゾール、トリメチルフェノール、ｔｅｒｔ−ブチルフェノール、第１級、第２級、及び第３級アルコール、グリコールエーテル、容易にエノールを形成する化合物、例えばアセト酢酸エステル、アセチルアセトン、マロン酸誘導体、第２級芳香族アミン、イミド、メルカプタン、トリアゾールである。
【００２１】
本発明による接着剤配合物の場合における反応速度の更なる向上は、金属化合物の形態の触媒を加えることでも達成することができる。触媒としては、金属ナトリウム、カリウム、セシウム、ストロンチウム、銀、カドミウム、バリウム、セリウム、ウラン、チタン、クロム、スズ、アンチモン、マンガン、鉄、コバルト、ニッケル、銅、亜鉛、鉛、カルシウム、及び／又はジルコニウムの金属化合物が好適である。金属化合物の場合には、亜鉛のものが好ましい。好適な化合物は、酢酸亜鉛、硫酸亜鉛、炭酸亜鉛、酸化亜鉛、アセチルアセトン酸亜鉛、及び／又は塩化亜鉛である。酢酸亜鉛が特に好ましい。
【００２２】
触媒は溶解形態で分散液中に存在させ、濃度は配合物の０．０００１〜０．１モル／ｋｇである。
本発明にしたがって用いるレゾルシノールホルムアルデヒドラテックス系（ＲＦＬ）は、それ自体最新技術から公知である。
【００２３】
更に、本発明は、強化ポリマー製品を製造するための強化挿入物の処理方法に関する（請求項１２）。本発明に従う方法の場合においては、上記に記載の接着剤配合物を用いる。接着剤配合物は、個々の成分を混合することによって与えられた適用の直前に製造することができる。しかしながら、成分（ａ）のビスフェノールＡエポキシノボラックと（ｂ）のイソシアネートは、適用の長時間前に前もって混合することもできる。
【００２４】
しかしながら、接着剤配合物を１工程系の形態で適用する、則ち強化挿入物の被覆の前に全ての成分を単一の水性分散液中に存在させなければならないことが、本発明において必須である。
【００２５】
本出願人は、更に、本発明による接着剤配合物が、非活性化ポリエステルコード、特に非活性化ＰＥＴコードで形成される強化挿入物の被覆のために特に好適であることを示すことができた。少なくとも６時間のポットライフ、及び同時に、比較しうる系から現時点まで知られているものを大きく超える非常に優れた反応速度を達成することができた。
【００２６】
以下に、実施例及び比較例を参照して本発明をより詳細に説明する。
【実施例】
【００２７】
以下の材料を用いた：
クレゾールエポキシノボラック：Cibaという企業によるECN-1400。
２１０ｇ／ｅｑのエポキシド当量、８の官能価、及び８０℃の軟化点を有するビスフェノールＡエポキシノボラック。
ブロックトイソシアネート：EMS-PRIMIDという企業によるGrilbond IL-6。
ＲＦＬ：
脱イオン水４３４部；
スチレンブタジエンビニルピリジンラテックス（固形分の割合：４１重量％）４８３部；
レゾルシノール２２部；
ホルムアルデヒド（３７重量％）３２部；
水酸化ナトリウム０．６部；
水酸化アンモニウム（２５重量％）２５部。
【００２８】
脱イオン水を第１の容器内に配置し、次に撹拌しながら、水酸化ナトリウム、レゾルシノール、及びホルムアルデヒドを加えた。この混合物を２５℃において６時間撹拌した。
スチレンブタジエンビニルピリジンラテックスを第２の容器内に配置し、水酸化アンモニウムと混合し、第１の容器からの混合物に加えた。１日中及び更に１７時間、撹拌を行った。約２３重量％の固形分を有するＲＦＬが得られた。
【００２９】
（１）比較例
以下の組成の固形分の割合を有する分散液を調製した。
１４．５重量％のECN-1400；
１４．５重量％のGrilbond IL-6；
７１重量％のＲＦＬ。
【００３０】
この目的のために、１２１部の脱イオン水を容器内に配置し、続いて８０５部のＲＦＬ、及び３７部のECN-1400、及び３７部のIL-6を撹拌しながら加え、次に２５℃において更に１５分間撹拌した。
【００３１】
（２）本発明にしたがう実施例：
以下の組成の固形分の割合を有する分散液を調製した。
１４．５重量％のビスフェノールＡエポキシノボラック；
１４．５重量％のGrilbond IL-6；
７１重量％のＲＦＬ。
【００３２】
この目的のために、１２１部の脱イオン水を容器内に配置し、続いて８０５部のＲＦＬ、及び３７部のビスフェノールＡエポキシノボラック、及び３７部のIL-6を撹拌しながら加え、次に２５℃において更に１５分間撹拌した。
【００３３】
非活性化コードPerformance Fibers HMLSポリエステル：１，１００×１×２ｄｔｅｘ、ZS470、１×５０を、実験室用浸漬ユニット上において、１工程プロセスで配合物（１）及び（２）で被覆した。接着結果を表１（比較例）及び２（本発明にしたがう実施例）において再現する。
【００３４】
試験結果が示すように、比較例にしたがう、則ちクレゾールエポキシノボラックを用いる１工程浸漬は、５時間の浸漬時間の後に接着性の激しい低下で示される非常に劣ったポットライフを示した（表１）。更に、被覆浴中での基材被覆が５時間後に既に示される。
【００３５】
表１において示される相対剥離値は、ＡＳＴＭ−Ｄ４３９３にしたがい、試験ラバーとしてContinental B458を用いて測定した。
しかしながら、ビスフェノールＡエポキシノボラック自体を用いる本発明にしたがう１工程浸漬は、７０時間のポットライフの後に、且つ１００時間後においても優れた接着性を有する。この点に関しては、これも表１と同様にＡＳＴＭ−Ｄ４３９３にしたがい試験ラバーとしてContinental B458ラバーを用いて測定した相対剥離値を示す表２を参照されたい。７０時間後においても、また１０１時間後においても被覆浴における基材被覆は認められなかった。
【００３６】
【表１】
0005576856.tif 000002
【００３７】
【表２】
0005576856.tif 000003